ОГНЕСТОЙКАЯ ПОЛИМЕРНАЯ КОМПОЗИЦИЯ

1. Пламезамедляющая вулканизованная полимерная композиция, содержащая в качестве полимерного компонента по меньшей мере один безгалогеновый олефиновый эластомер, относящийся к группе М, который содержит насыщенную основную цепь и присутствует в количестве более чем 70 ч./сто ч. каучука по отношению к полимерным компонентам, где доля пластификаторов на основе минерального масла в композиции является меньшей или равной 50 ч./сто ч. каучука, и где полимерный компонент или полимерные компоненты композиции являются однофазными и гомогенными,
отличающаяся тем, что
она содержит по меньшей мере один или одну комбинацию из различных безгалогеновых водовысвобождающих гидратов металлов в качестве антипиренов, общее количество которых составляет от 60 до 100 ч./сто ч. каучука,
сформирована матрица, вулканизованная при использовании серной или серосодержащей сшивающей системы, при этом сшивающая система простирается через всю матрицу и полностью проходит через нее,
при этом совокупная композиция является безгалогеновой.
2. Композиция по п. 1, отличающаяся тем, что пластификатор на основе минерального масла содержится с максимальной долей, меньшей или равной 20 ч./сто ч. каучука, предпочтительно меньшей или равной 10 ч./сто ч. каучука, и/или тем, что композиция не содержит пластификаторов на основе минерального масла.
3. Композиция по любому из предшествующих пунктов, отличающаяся тем, что она содержит безгалогеновый олефиновый эластомер в количестве 100 ч./сто ч. каучука в качестве единственного полимерного компонента.
4. Композиция по любому из предшествующих пунктов, отличающаяся тем, что в качестве антипиренов содержатся гидроксид магния (MDH) и/или гидроксид алюминия (АТН), предпочтительно их смесь, и/или тем, что антипирены являются твердыми и имеющими порошкообразную или кристаллическую форму.
5. Композиция по любому из предшествующих пунктов, отличающаяся тем, что олефиновый эластомер представляет собой гомополимер или сополимер или терполимер, полученные из диеновых мономерных звеньев, в частности, терполимер, состоящий из этилена, пропилена и диенсодержащего термономера, предпочтительно имеющий долю термономера в диапазоне от по меньшей мере 0 % (масс.) до 12 % (масс.) по отношению к олефиновому эластомеру.
6. Композиция по любому из предшествующих пунктов, отличающаяся тем, что олефиновый эластомер выбран из группы, состоящей из этилен-пропилен-диенового каучука (EPDM) и этилен-пропиленового каучука (ЕРМ), и/или тем, что композиция состоит из этилен-пропилен-диенового каучука (EPDM) и/или этилен-пропиленового каучука (ЕРМ) в качестве единственных полимерных компонентов.
7. Композиция по любому из предшествующих пунктов, отличающаяся тем, что олефиновый эластомер представляет собой каучук, имеющий ненасыщенную боковую группу, в частности, этилен-пропилен-диеновый каучук (EPDM), который предпочтительно содержит несопряженные диеновые мономерные звенья, выбранные из группы, состоящей из 1,3-бутадиена, 2-метил-1,3-бутадиена (изопрена), 2,3-диметил-1,3-бутадиена, 1,3-пентадиена, 1,3-циклопентадиена, дициклопентадиена, 2-метил-1,3-пентадиена, 1,3-гексадиена, 1,4-гексадиена, 1,4-циклогексадиена, тетрагидроиндена, метилтетрагидроиндена, этилиденнорборнена или 5-этилиден-2-норборнена (ENB), 5-метилен-2-норборнена (MNB), 1,6-октадиена, 5-метил-1,4-гексадиена, 3,7-диметил-1,6-октадиена, 5-изопропилиден-2-норборнена и 5-винил-2-норборнена (VNB), где этилен-пропилен-диеновый каучук (EPDM) предпочтительно представляет собой терполимер, образованный из этилена, пропилена и 5-этилиден-2-норборнена (ENB) или дициклопентадиена (DCPD).
8. Композиция по любому из предшествующих пунктов, отличающаяся тем, что содержит по меньшей мере, один дополнительный полимерный компонент, в частности, эластомер, относящийся к группе R или группе Q (силикон), или термопластический полимер, где полимерные компоненты композиции присутствуют, в частности, в виде гомогенной полимерной смеси или состава.
9. Композиция по любому из предшествующих пунктов, отличающаяся тем, что она содержит винилацетатсодержащий термопластический полимер в качестве дополнительного полимерного компонента, в частности, гомополимер, сополимер или терполимер винилацетата, предпочтительно выбранный из группы поливинилацетата (PVAc) или сополимера этилена-винилацетата (EVA).
10. Композиция по любому из предшествующих пунктов, отличающаяся тем, что винилацетатсодержащий полимер демонстрирует температуру плавления или начало области плавления, соответствующие менее, чем 150°С, предпочтительно менее, чем 100°С, и/или тем, что винилацетатсодержащий полимер включает долю винилацетата в диапазоне от 40 до 75 % масс., и/или тем, что в надлежащем случае несшитый винилацетатсодержащий полимер содержится в количестве от 0 до 50 ч./сто ч. каучука.
11. Композиция по любому из предшествующих пунктов, состоящая из следующих полимерных компонентов:
- этилен-пропилен-диеновый каучук (EPDM) или
- этилен-пропиленовый каучук (ЕРМ) или
- этилен-пропилен-диеновый каучук (EPDM) и сополимер этилена-винилацетата (EVA) в виде гомогенной полимерной смеси или
- этилен-пропиленовый каучук (EPM) и сополимер этилена-винилацетата (EVA) в виде гомогенной полимерной смеси или
- этилен-пропилен-диеновый каучук (EPDM) и поливинилацетат (РVAс) в виде гомогенной полимерной смеси или
- этилен-пропиленовый каучук (EPM) и поливинилацетат (РVAс) в виде гомогенной полимерной смеси.
12. Композиция по любому из предшествующих пунктов, отличающаяся тем, что полимерную смесь получают в виде взаимопроникающей смеси из цепей винилацетатсодержащего полимера и, например, эластомерных цепей, сшитых при использовании серы, и/или полимерные компоненты присутствуют в виде молекул трехмерной сетки, которые являются химически сшитыми с крупными ячейками сетки.
13. Композиция по любому из предшествующих пунктов, отличающаяся тем, что полимерный компонент или полимерные компоненты композиции являются однофазными и гомогенными, без макроскопического и без видимого при использовании оптической микроскопии фазового разделения, и/или тем, что полимерные компоненты присутствуют совместно друг с другом, как в по существу однофазной и гомогенной смеси, в частности, без макроскопического и без видимого при использовании оптической микроскопии фазового разделения, и/или тем, что в композиции полимерный компонент или полимерная смесь не содержит диспергированных вулканизованных эластомерных частиц, в частности, не содержит эластомерных частиц или каучуковых доменов, имеющих средний диаметр, составляющий более чем 0,5 мкм, в частности, более чем 0,1 мкм, предпочтительно более чем 0,01 мкм.
14. Композиция по любому из предшествующих пунктов, отличающаяся тем, что как в температурном диапазоне применения, так и в области повышенной температуры, в частности, в течение коротких периодов времени в диапазоне от 150 до 200°С, композиция обладает эластомерными свойствами или обладает исключительно эластомерными свойствами, но не термопластическими свойствами, и термопластические свойства уходят на задний план или совершенно отсутствуют, или тем, что композицию не получают в качестве термопластического эластомера (ТРЕ), в частности, не получают в качестве термопластического эластомера на олефиновой основе (ТРЕ-О) или в качестве сшитого термопластического эластомера на олефиновой основе (TPE-V).
15. Композиция по любому из предшествующих пунктов, отличающаяся тем, что в диапазоне температур вплоть до 200°С композиция характеризуется отсутствием пика плавления согласно измерению при использовании дифференциальной сканирующей калориметрии.
16. Композиция по любому из предшествующих пунктов, отличающаяся тем, что в температурном диапазоне от комнатной температуры до приблизительно 200°С композиция характеризуется тангенсом угла потерь (соотношением между модулем потерь и модулем накопления при воздействии динамического сдвигового напряжения) tan δ < 0,3.
17. Композиция по любому из предшествующих пунктов, произведенная или получаемая в результате изготовления полимерного компонента или в результате смешивания полимерных компонентов с образованием гомогенной смеси и, в частности, последующего включения сшивателей, антипиренов и дополнительных добавок и/или вспомогательных веществ при одновременном избегании сшивания и/или вулканизации, предпочтительно при максимальной температуре 110°С, а после этого профилирования и вулканизации, в частности, при повышенной температуре, и в надлежащем случае под давлением, при этом вулканизация не протекает при воздействии сдвигового напряжения.
18. Композиция по любому из предшествующих пунктов, получаемая в результате статической вулканизации, во время которой избегают сдвигового напряжения или динамической вулканизации, в частности, после проведения профилирования.
19. Композиция по любому из предшествующих пунктов, включающая следующий состав:
- этилен-пропилен-диеновый каучук (EPDM) или этилен-пропиленовый каучук (ЕРМ): 70-100 ч./сто ч. каучука,
- винилацетатсодержащий полимер, в частности, сополимер этилена-винилацетата (EVA): 0-30 ч./сто ч. каучука,
- пластификатор на основе минерального масла: 0-10 ч./сто ч. каучука,
- антипирен, в частности, гидроксид алюминия (АТН): от 60 до 100 ч./сто ч. каучука,
- технический углерод: 0-80 ч./сто ч. каучука,
- остальное - вспомогательные вещества, добавки и тому подобное.
3
3
3
3
2
2
20. Композиция по любому из предшествующих пунктов, отличающаяся тем, что она характеризуется твердостью в диапазоне от 40 до 90 по Шору А, предпочтительно от 55 до 85 по Шору А, и/или пределом прочности при растяжении > 5 МПа, предпочтительно > 7 МПа, и/или объемом изнашивания < 400 мм, предпочтительно < 300 мм, и/или плотностью < 1,4 г/см, предпочтительно < 1,3 г/см, и/или числом MARHE (ISO 5660-1) < 90 кВт/м, в частности < 60 кВт/м, и удовлетворяет стандарт EN 45545-2.
21. Способ производства композиции по любому из предшествующих пунктов, при котором
- сначала смешивают полимерный компонент (компоненты), сшиватели, антипирен (антипирены) и в надлежащем случае дополнительные добавки и вспомогательные вещества для того, чтобы получить гомогенную смесь при одновременном избегании сшивания и/или вулканизации,
- после этого следует стадия профилирования,
- а затем, не ранее, чем во время или по окончании профилирования, в частности, после завершенного профилирования, выполняют вулканизацию в виде статической нединамической вулканизации при одновременном избегании сдвигового напряжения.
22. Способ по п. 21, отличающийся тем, что получение смеси до профилирования проводят при температуре и в течение периода времени, которые не являются критическими для преждевременной вулканизации, в частности, при температуре, составляющей, самое большее, 125°С, предпочтительно находящейся в диапазоне от 50°С до, самое большее, 110°С, и/или тем, что во время смешивания смесь или полимерный компонент (компоненты) присутствуют в размягченном состоянии.
23. Способ по п. 21 или 22, отличающийся тем, что профилирование проводят при температуре и в течение периода времени, которые не являются критическими для преждевременной вулканизации, в частности, при температуре, составляющей, самое большее, 130°С, в частности, находящейся в диапазоне от 70°С до 100°С.
24. Способ по любому из пп. 21-23, отличающийся тем, что вулканизация протекает при температуре, составляющей, самое большее, 240°С, в частности, находящейся в диапазоне от 160°С до 180°С, предпочтительно при повышенной температуре по отношению к смешиванию и/или профилированию, в частности, под давлением в диапазоне от 100 до 200 бар.
25. Композиция, в частности, по любому из пп. 1-20, получаемая при использовании способа по любому из пп. 21-24.
26. Огнестойкое изделие, содержащее или состоящее из композиции по любому из предшествующих пунктов.
27. Эластичный пламезамедляющий композитный элемент, подходящий для использования при демпфировании колебаний и при амортизации, содержащий тело основы, в частности, изготовленное из каучука, которое снабжено по меньшей мере одним покрытием, полученным из композиции по любому из предшествующих пунктов, по меньшей мере, частично или в некоторых секциях на его внешней поверхности, в надлежащем случае по всей его внешней поверхности.
28. Применение композиции, изделия или композитного элемента по любому из предшествующих пунктов в качестве пружинного элемента, демпфирующего элемента, уплотнительной прокладки, шланга, мата, формованной детали, защитного покрытия и/или в качестве эластомерного профиля.